【事件の表示】
　平成　９年特許願第　５５５０１号「ゴルフボール用塗料組成物、およびそれを用いたゴルフボール」拒絶査定不服審判事件〔平成１０年　９月　８日出願公開、特開平１０−２３４８８４〕について、次のとおり審決する。
【結　論】
　本件審判の請求は、成り立たない。
【理　由】
第１　手続の経緯  
　本願は、平成９年２月２４日に特許出願されたものであって、平成１８年８月３０日付けで拒絶査定がされ、これを不服として平成１８年１０月２５日付けで審判請求がされるとともに、平成１９年１１月３０日付けで上申書が提出されたものである。  
　当審においてこれを審理した結果、平成２１年４月１０日付け（起案日）で拒絶の理由を通知したところ、請求人は、平成２１年６月１５日付けで意見書及び明細書についての手続補正書を提出した。　 
 　 
第２　本願発明について  
１　本願発明
　本願の請求項１ないし７に係る発明は、平成２１年６月１５日付け手続補正書の特許請求の範囲の請求項１ないし７に記載された事項によって特定されるとおりのものであるところ、請求項１に係る発明（以下「本願発明」という。）は次のとおりのものである。
 「多価アルコール成分と多塩基酸成分とを反応させて得られる水酸基含有ポリエステルと、無黄変ポリイソシアネートとを含有するゴルフボール用塗料組成物であって、
　前記の多価アルコール成分の少なくとも一部が、分子内に脂環構造を有し、
　前記水酸基含有ポリエステルの重量平均分子量が１２，０００〜３５，０００、水酸基価が１５０〜２５０であり、
　ゴルフボール本体上に塗装し６０℃以下の温度で乾燥硬化させて塗膜を形成すること、を特徴とするゴルフボール用塗料組成物。」　 
　
２　引用刊行物　 
（１）当審の拒絶の理由に引用された本願の出願前に頒布された刊行物である特開昭６３−１６４９６６号公報（以下「引用例」という。）には、以下の事項が記載されている。  
　ア　「１、少なくとも一部がイソシアヌレート環を有する多価アルコールを含む多価アルコール成分と多価カルボン酸との反応により得られた水酸基含有ポリエステルおよび無黄変型ジイソシアネートを含有する２液硬化型ポリウレタン塗料で塗装したゴルフボール。
２、イソシアヌレート環を有する多価アルコールが多価アルコール成分全体の５〜３０重量％存在する第１項記載のゴルフボール。
３、水酸基含有ポリエステルが重量平均分子量２，０００〜１０，０００を有する第１項記載のゴルフボール。
４、水酸基含有ポリエステルが
水酸基価５０〜２５０
（下線は審決において付した。以下同じ）  
　イ　「３．発明の詳細な説明  
 （産業上の利用分野）  
　本発明は高い表面耐久性を有するゴルフボールに関する。  
 （従来の技術）  
　ゴルフボールは糸巻きゴルフボール、ソリッドゴルフボールのいずれの場合でも表面に白色塗料を塗布し、次いでクリアー塗料が塗布される。この塗料の役割りはカバー材料を保護しボールに光沢および白さを付与して美感を改良することにある。  
　この種のゴルフボール用塗料に要求される特性は
ゴルフクラブによる繰返し打撃に耐える耐衝撃性、優れた耐砂摩耗性、耐草汁汚染性、日光に長時間曝しても変色のない耐候性および耐水性等
（発明が解決しようとする問題点）  
　従来の塗料を被覆したゴルフボールは表面被膜の破断伸びが小さく、変形後の復元性に乏しいため、ゴルフクラブの打撃によるフェースマーク傷、ひび割れ、亀裂が入り易い。また、バンカーショット時等の砂・土との回転接触がおこるが、これによる傷付きや摩耗が激しく、ゴルフボールの光沢や美感が失われがちである。即ち、従来のものはゴルフボールの外観あるいは美感に影響を与える表面の耐久性が不足する。  
（問題点を解決するための手段）  
　本発明者等は上記ウレタン塗料を構成する水酸基含有ポリエステルの多価アルコール成分の一部にイソシアヌレート環を有するものを使用すると上記欠点が大きく改善され、表面耐久性の高いゴルフボールが得られることを見出した。  
　即ち、本発明は少なくとも一部がイソシアヌレート環を有する多価アルコールを含む多価アルコール成分と多価カルボン酸との反応により得られた水酸基含有ポリエステルおよび無黄変型ジイソシアネートを含有する２液硬化型ポリウレタン塗料で
塗装
　ウ　「本発明では上記イソシアヌレート環を有する多価アルコールはポリエステルの多価アルコール成分の少なくとも１部である。イソシアヌレート環を有する多価アルコールは多価アルコール成分中に少なくとも２重量％、好ましくは５〜３０重量％存在する。２重量％より少ない場合には高い表面耐久性を付与しない。他の多価アルコールとしては従来使用されていた脂肪族多価アルコール、例えばエチレングリコール、ジエチレングリコール、トリエチレングリコール、ブチレングリコール、ネオペンデルグリコール、トリメヂロールプロパン、グリセリン、ヘキサントリオール、またはこれらの混合物等が挙げられる。多価アルコールはジオール類が好適であるが、架橋点を導入するためより高位の多価アルコールが一部混入される。このより高位の多価アルコールとして上記イソシアヌレート環を有する多価アルコールの中でトリオールのものを用いてもよい。
　多価カルボン酸は従来のものと変わりない。これらのものの例としては脂肪族多価カルボン酸、例えばアジピン酸、グルタル酸、ダイマー酸等：脂環族多価カルボン酸、例えばテトラヒドロフタル酸、シクロヘキサンジカルボン酸；芳香族多価カルボン酸、例えばフタル酸；またはこれらの混合物等が挙げられる。脂族および
脂環族多価カルボン酸が好ましい
重量平均分子量２，０００〜１０，０００のものが好適
ポリエステルのヒドロキシ価は５０〜２５０
多価アルコールと多価カルボン酸の配合量は上記のごときヒドロキシル価をとるように決定される
　本発明において硬化剤として用いる無黄変型のジイソシアネートは具体的には脂肪族または脂環族ジイソシアネートをいう。このようなものの例としてはへキサメチレンジイソシアネート、水添キシリルジイソシアネート、イソホロンジイソシアネートなどのビューレット体、アダクト体、トリマ一体として単独または混合して使用される。
硬化剤は水酸基含有ポリエステルの末端水酸基に対する硬化剤のイソシアネート基の比率が０．８〜１．６当量の範囲の量で添加される。
　ポリウレタン塗料は低温硬化型であり、２液タイプである。この場合、硬化剤とポリエステルを分けて２液にする。
　ポリウレタン塗料には必要に応じ種々の添加剤、例えばジブチル錫ジラウレート、スタナスオクトエートなどの硬化触媒、レベリング剤、蛍光増白剤、紫外線吸収剤等を添加してもよい。また、溶剤を配合して粘度等の調節を行ってもよい。溶剤の例としてはトルエン、キシレン、酢酸エチル、酢酸ブチル、メチルイソブチルケトン、メチルエチルケトン、酢酸エチルグリコール等が挙げられる。
　上記２液タイプのウレタン塗料は通常クリアー塗料として用い、白色に塗装されたゴルフボールの上に塗布される。また、場合によっては顔料等を配合してエナメル化して、ゴルフボールに
塗装
　
塗装
室温または７０°Ｃ以下の温度で乾燥硬化する
（発明の効果）
　本発明のゴルフボールは表面耐久性、例えばゴルフクラブのフェースマーク傷、ひび割れ、亀裂等が入りにくく、土、砂との回転接触がおこっても傷付きや摩耗が減少する。従って、光沢や美感が長持ちする優れたゴルフボールが得られる。」（２頁右上欄末行〜３頁右上欄１１行）
　エ　「（実施例）
　本発明を実施例によりさらに詳細に説明する。
　実施例１及び２
　次の組成の多価アルコールとカルボン酸からポリエステルを合成した。
　　　　成分　　　　　　　　　　　　重量％
ネオペンチルグリコール　　　　　　３０．０
トリエチレングリコール　　　　　　１４．０
トリス２−ヒドロキシエチル　　　　　５．０
イソシアヌレート
アジピン酸　　　　　　　　　　　　４７．０
テトラヒドロフタル酸　　　　　　　　４．０
　上記酸分を混合し、２００〜２５０℃で４〜５時間加熱してエステル化させることによりポリエステル樹脂を得た。
　得られたポリエステル樹脂の酸価は６、
水酸基価は１２０
　生成した樹脂をメチルイソブチルケトン／キシレン＝５０１５０の混合溶剤に溶解し、不揮発分８０％の基剤樹脂ワニスを調整した。これを、基剤ｌとする。
　塗料の調合及びゴルフボールへの塗装
　基剤１、硬化剤び硬化触媒ジブチル錫ジラウレートを表−１の割合で混合、さらにシンナーで不揮発分３５％に希釈した。
　　　表−１　
　
　１）大日本インキ化学工業（株）から市販のへキサメチレンジイソシアネートのトリメチロールプロパンアダクト体であってＮＧＯ含有率１２．０重量％、不揮発分７５重量％。
　２）大日本インキ化学工業（株）から市販のへキサメチレンジイソシアネートのトリマ一体、ＮＣＯ含有率１５．０重量％、不揮発分７５重量％。
　３）トルエン３０部、酢酸エチル４０部およびメチルイソブチルケトン４０部の混合物。
　白色ペイント塗装、マークスタンプ後の１．６８インチの２−ピースゴルフボールに自動スプレーガンで塗装した。塗膜の厚さは約１５μｍになるよう吹付量を調節した。
乾燥は４０℃
  オ　上記ア〜エから、引用例には以下の発明が記載されていると認めることができる。
「多価アルコール成分と多価カルボン酸との反応により得られた水酸基含有ポリエステルと、無黄変型ジイソシアネートとを含有するゴルフボール用２液硬化型ポリウレタン塗料であって、
　前記多価カルボン酸として脂環族多価カルボン酸を含み、
　水酸基含有ポリエステルの重量平均分子量が２，０００〜１０，０００、水酸基価５０〜２５０であり、
　ゴルフボール本体上に塗装し、室温または７０℃以下の温度で乾燥硬化させて塗膜を形成するゴルフボール用２液硬化型ポリウレタン塗料。」
　
３　対比  
　本願発明と引用発明とを対比する。  
（１）引用発明の「多価カルボン酸」は本願発明の「多塩基酸成分」に包含される。 
（２）引用発明の「多価アルコール成分と多価カルボン酸との反応により得られた水酸基含有ポリエステル」は本願発明の「多価アルコール成分と多塩基酸成分とを反応させて得られる水酸基含有ポリエステル」に包含される。
（３）引用発明の「無黄変型
ジ
ポリ
（４）引用発明の「ゴルフボール用２液硬化型ポリウレタン塗料」は本願発明の「ゴルフボール用塗料組成物」に包含される。
（５）引用発明の「水酸基含有ポリエステル」は「多塩基酸成分（多価カルボン酸）として脂環族多価カルボン酸を含」むものであり、本願発明の「水酸基含有ポリエステル」は「多価アルコール成分の少なくとも一部が、分子内に脂環構造を有」するものであるから、両者は「水酸基含有ポリエステルの骨格成分の一部に脂環構造を有する」点で一致する。
（６）したがって、本願発明と引用発明とは、
「多価アルコール成分と多塩基酸成分とを反応させて得られる水酸基含有ポリエステルと、無黄変型ポリイソシアネートとを含有するゴルフボール用塗料組成物であって、
　前記水酸基含有ポリエステルの骨格成分の一部に脂環構造を有し、
　ゴルフボール本体上に塗装し乾燥硬化させて塗膜を形成するゴルフボール用塗料組成物。」
　である点で一致し、以下の点で相違する。
　相違点１：
　「水酸基含有ポリエステルの骨格成分の一部に脂環構造を有」する点に関し、本願発明は「多価アルコール成分の少なくとも一部が、分子内に脂環構造を有」することにより上記水酸基含有ポリエステルが得られるとの特定を有するのに対し、引用発明は「多塩基酸成分（多価カルボン酸）として脂環族多価カルボン酸を含」むことにより上記水酸基含有ポリエステルが得られるものであり、上記特定を有していない点
　相違点２：
　「水酸基含有ポリエステルの重量平均分子量」に関し、本願発明は「１２，０００〜３５，０００」との特定を有するのに対し、引用発明は「２，０００〜１０，０００」であり、上記特定とは数値範囲が異なる点。
　相違点３：
　「水酸基含有ポリエステルの水酸基価」に関し、本願発明は「１５０〜２５０」との特定を有するのに対し、引用発明は「５０〜２５０」であり、上記特定とは数値範囲が異なる点。
　相違点４：
　「乾燥硬化」の温度に関し、本願発明は「６０℃以下」との特定を有するのに対し、引用発明は「室温または７０℃以下」であり、上記特定とは数値範囲が異なる点。
　
４　判断　  
（１）相違点１について
　ア　柔軟な樹脂構造体に使用される塗料組成物という技術分野において、多価アルコール成分と多塩基酸成分とを反応させて得られる水酸基含有ポリエステルと、無黄変ポリイソシアネートとを含有する塗料組成物であって、前記水酸基含有ポリエステルとして骨格成分の一部に脂環構造を有するものを用いることにより、耐汚染性に優れた塗膜を得られることは、当審の拒絶の理由にて示した特開平３−３９３７７号公報（特に特許請求の範囲，２頁左上欄８行〜同頁左下欄２行，２頁右下欄３行〜３頁左上欄１６行参照。）、特開平５−２６３０４４号公報（特に段落【０００５】，【０００８】〜【００１１】，【００２７】参照。）等に記載されているように、周知技術である。
　かつ、上記周知技術の例示としてあげた各文献には、水酸基含有ポリエステルとして骨格成分の一部に脂環構造を有するものを構成する際に、多価アルコール成分の一部に分子内に脂環構造を有するものを使用して構成したものと、多塩基酸成分の一部に分子内に脂環構造を有するものを使用して構成したものの両者がともに記載されており、いずれの場合にも優れた効果を奏した旨明示されていることから、柔軟な樹脂構造体に使用される塗料組成物という技術分野において、その塗料組成物に使用する水酸基含有ポリエステルとして骨格成分の一部に脂環構造を有するものを構成する際には、多価アルコール成分又は多塩基酸成分のいずれかの一部に分子内に脂環構造を有するものを用いればよいことが認識されていたものであると認められる。
　引用例には水酸基含有ポリエステルの骨格成分の一部に脂環構造を有するものを用いることに関する技術的意義に関する明示はないが、当業者ならば、上記周知技術を踏まえて、水酸基含有ポリエステルの骨格成分の一部に脂環構造を有することにより、より耐汚染性に優れた塗料成分を得られること、及び、該脂環構造を与える成分として多価アルコール成分と多塩基酸成分のいずれを採用することも可能であることが、当然理解できたものであると認められる。
　したがって、引用発明における「水酸基含有ポリエステルの骨格成分の一部に脂環構造を有」する構成を得るために、該脂環構造を与える成分として多価アルコール成分と多塩基酸成分のいずれを採用するかは、周知技術に基づいて、当業者が適宜設計することができた事項である。
　よって、相違点１の構成は、引用発明及び周知技術に基づいて、当業者が容易に想到することができたものである。
　イ　上記アに対して、審判請求人は平成２１年６月１５日付け意見書にて、概略以下（ア）及び（イ）に示す理由から、本願発明は相違点１の点で進歩性を有するものである旨主張している。
（ア）当審の拒絶の理由に示された特開平３−３９３７７号公報に開示された塗料組成物は、その構成が本願発明及び引用発明とは異なるものであり、塗料組成物として異なる分野に属するものであるから、特開平３−３９３７７号公報に開示された塗料組成物を引用発明に適用することは当業者といえども困難である。
（イ）当審の拒絶の理由に示された特開平５−２６３０４４号公報に開示された塗料組成物は、分子量及び硬化温度の記載から見てその構成が本願発明及び引用発明とは異なるものであり、かつ、開示されているガラス転移温度からみて、ゴルフボールに使用できるものではない。よって、特開平５−２６３０４４号公報に開示された塗料組成物を引用発明に適用することは当業者といえども困難である。
　ウ　上記審判請求人の主張について以下に検討する。
（ア）上記アにて述べたように、当審の拒絶の理由に示した特開平３−３９３７７号公報及び特開平５−２６３０４４号公報は、いずれも柔軟な樹脂構造体に使用される塗料組成物に関する周知技術を例示するものであるから、この点において、引用発明であるゴルフボール用塗料組成物と技術的に共通するものであり、技術分野が完全に異なるものであるとは認められない。
（イ）したがって、柔軟な樹脂構造体に使用される塗料組成物という技術分野において、水酸基含有ポリエステルの骨格成分の一部に脂環構造を有することが耐汚染性に効果を奏するものであることが周知であるのだから、ゴルフボール用塗料組成物の当業者が引用発明に対し該周知技術を参考とすることは、ゴルフボール用塗料組成物が耐汚染性という課題の解決を常に求められるものであることを考慮すれば、当然なし得たものである。
（ウ）よって、当審の拒絶の理由に示した特開平３−３９３７７号公報及び特開平５−２６３０４４号公報に具体的に示される技術が、その分子構造の詳細な部分及び物性並びに使用される対象物が完全に引用発明と一致しないことのみを理由として、引用発明と上記周知技術とを組み合わせることができないとする審判請求人の主張は受け入れられないものである。
　
（２）相違点２について
　ア　引用発明の「水酸基含有ポリエステルの重量平均分子量」の数値範囲と本願発明の「水酸基含有ポリエステルの重量平均分子量」の数値範囲とは相互に異なるものであるが、これらの数値範囲の技術的意義についてみるに、以下の（ア）及び（イ）がいえる。
（ア）本願明細書には、段落【００１４】において、「水酸基含有ポリエステルは、前記の多価アルコール成分と多塩基酸成分をエステル化反応させることによって得られる。このようにして得られる水酸基含有ポリエステルの重量平均分子量はＧＰＣ測定で１２，０００〜３５，０００のものが好ましく、その水酸基価は１５０〜２５０のものが好ましい。水酸基含有ポリエステルの重量平均分子量、水酸基価が前記範囲外であると、被覆ゴルフボールの砂摩耗と草汁汚染に対する耐久性が不十分となる。」と記載されている。
　そして実施例１及び実施例２において、それぞれ水酸基含有ポリエステルの重量平均分子量が１５，０００及び１２，０００の２例のみが記載されているに過ぎず、また水酸基含有ポリエステルの重量平均分子量が１２，０００未満の場合及び３５，０００を超える場合についての具体例は記載されておらず、水酸基含有ポリエステルの重量平均分子量が１２，０００〜３５，０００についての臨界的意義は明らかでない。
　なお、本願の願書に最初に添付された明細書（以下「本願当初明細書」という。）には、段落【００１４】において、「水酸基含有ポリエステルは、前記の多価アルコール成分と多塩基酸成分をエステル化反応させることによって得られる。
　このようにして得られる水酸基含有ポリエステルの重量平均分子量はＧＰＣ測定で
３，０００
３，０００
（イ）引用例には「水酸基含有ポリエステルの重量平均分子量」について、「２，０００〜１０，０００のものが好適である。」（上記２（１）ウ参照。）と記載されているが、どうしてこの数値範囲のものが好適であるかについては、その技術的意義の明示はない。
　イ　したがって、引用発明において、該水酸基含有ポリエステルの重量平均分子量を調製し、もって「１２，０００〜３５，０００」程度の値を採用することは、当業者が必要に応じて適宜に設計することができた事項である。
　よって、相違点２に係る本願発明の特定事項は、引用発明に基づいて、当業者が容易に想到し得ることである。
　
（３）相違点３について
　ア　引用発明の「水酸基含有ポリエステル」の「水酸基価」の数値範囲は、本願発明の「水酸基含有ポリエステル」の「水酸基価」の数値範囲よりも広いものであるが、本願発明「水酸基含有ポリエステル」の「水酸基価」の数値範囲の技術的意義についてみるに、以下の（ア）及び（イ）がいえる。
（ア）本願の発明の詳細な説明の段落【００１４】には「その水酸基価は５０〜３００、特に１５０〜２５０のものが好ましい。」との記載があるものの、どうしてこの数値範囲のものが好適であるかについては、実施例を除いてその技術的意義が把握できる記載はなく、かつ、本願の発明の詳細な説明において好適な実施例として示されているのは、水酸基価が「１７０」及び「１９０」のわずか２例の水酸基含有ポリエステルのみである。
（イ）したがって、本願の発明の詳細な説明の記載のいずれによっても、「水酸基含有ポリエステル」の「水酸基価」の数値範囲を「１５０〜２５０」とすることについて、その臨界的意義は認められないものである。
　イ　一方、引用例には「水酸基含有ポリエステル」の「水酸基価」について、「ヒドロキシ価」又は「ヒドロキシル価」（いずれも本願発明の「水酸基価」に相当する。）は５０〜２５０、好ましくは１００〜１５０である。」（上記２（１）ウ参照。）と記載されているが、どうしてこの数値範囲のものが好適であるかについての技術的意義が把握できる記載はない。
　ウ　したがって、引用発明における「水酸基含有ポリエステル」の「水酸基価」の数値範囲「５０〜２５０」を実験的にさらに好適化することにより、数値範囲を「１５０〜２５０」として上記相違点３の構成とすることは、当業者ならば適宜なし得た設計事項である。
　よって、相違点３に係る本願発明の特定事項は、引用発明に基づいて、当業者が容易に想到し得ることである。
　
（４）相違点４について
　ア　引用発明の「乾燥硬化」の温度の数値範囲は、本願発明の「乾燥硬化」の温度の数値範囲よりも広いものであるが、本願発明の「乾燥硬化」の技術的意義についてみるに、以下の（ア）及び（イ）がいえる。
（ア）本願の発明の詳細な説明の段落【００１８】には「本発明のゴルフボール用塗料組成物は
２液型
６０℃以下
（イ）したがって、本願の発明の詳細な説明の記載からは、「乾燥硬化」の温度の数値範囲を「６０℃以下」とすることについて、その臨界的意義は認められないものである。
　イ　一方、引用例には「乾燥硬化」の温度の数値範囲について、「室温または７０℃以下」（上記２（１）ウ参照。）との記載があるものの、どうしてこの数値範囲のものが好適であるかについては、実施例を除いてその技術的意義が把握できる記載はなく、かつ、引用例において好適な実施例としては、「乾燥硬化」の温度が「４０℃」という本願発明に含まれるものが開示されている。
　ウ　したがって、引用発明における「乾燥硬化」の温度の数値範囲を、実験等に基づいてさらに好適化することにより「６０℃以下」として、上記相違点４の構成とすることは、当業者ならば適宜なし得た設計事項である。
　よって、相違点４に係る本願発明の特定事項は、引用発明に基づいて、当業者が容易に想到し得ることである。
　
（５）効果について、
　本願発明の奏する効果は、引用発明の奏する効果及び周知技術の奏する効果から、当業者が予測できた程度のものである。  
 　  
（６）まとめ　  
　したがって、本願発明は、引用例に記載された発明及び周知技術に基づいて当業者が容易に発明をすることができたものである。 
 　 
５　むすび　  
　以上のとおり、本願発明は、引用例に記載された発明及び周知技術に基づいて当業者が容易に発明をすることができたものであるから、特許法第２９条第２項の規定により特許を受けることができない。　  
　したがって、本願出願のその余の請求項に係る発明について検討するまでもなく、本願は拒絶を免れない。  
　よって、結論のとおり審決する。